ЛИТАЯ АСФАЛЬТОБЕТОННАЯ ИЛИ ИНАЯ БИТУМНО-МИНЕРАЛЬНАЯ СМЕСЬ И СПОСОБ ЕЕ ПРИГОТОВЛЕНИЯ

1. Литая асфальтобетонная или иная битумно-минеральная смесь, представляющая собой структурно однородную массу, которая включает совокупность минеральных ингредиентов, в том числе, серу, а также органическое вяжущее, отличающаяся тем, что органическое вяжущее присутствует в составе смеси в виде предварительно подвергнутой ультразвуковой обработке комплексной минерально-органической компоненты, содержащей, по меньшей мере, часть, по меньшей мере, одного из мелкодисперсных минеральных ингредиентов этой смеси.
2. Литая асфальтобетонная или иная битумно-минеральная смесь по п.1, отличающаяся тем, что упомянутая комплексная минерально-органическая компонента содержит минеральный порошок, например, известняковый, и/или серу, и/или иную модифицирующую добавку, функционально являющиеся мелкодисперсными минеральными ингредиентами смеси.
3. Способ приготовления литой асфальтобетонной или иной битумно-минеральной смеси, включающий термомеханический процесс общего смешения совокупности минеральных ингредиентов, в том числе, серы, между собой и с органическим вяжущим с возможностью образования структурно однородной массы, отличающийся тем, что перед осуществлением процесса общего смешения всех образующих смесь ингредиентов органическое вяжущее предварительно смешивают с, по меньшей мере, частью, по меньшей мере, одного из мелкодисперсных минеральных ингредиентов приготавливаемой смеси с образованием комплексной минерально-органической компоненты, которую подвергают ультразвуковой обработке.
4. Способ по п.3, отличающийся тем, что ультразвуковую обработку упомянутой комплексной минерально-органической компоненты осуществляют ультразвуком в диапазоне частот преимущественно 20-35 кГц, преимущественно в течение 45-60 секунд.
5. Способ по п.3, отличающийся тем, что органическое вяжущее предварительно смешивают с минеральным порошком, например, известняковым, и/или с серой, и/или иной модифицирующей добавкой, функционально являющимися мелкодисперсными минеральными ингредиентами приготавливаемой смеси.
6. Способ по п.3, отличающийся тем, что смешение между собой минеральных ингредиентов приготавливаемой смеси, не участвующих в формировании упомянутой комплексной минерально-органической компоненты, осуществляют, преимущественно, при температуре 160-180°C, преимущественно в течение 10-30 с, а при формировании комплексной минерально-органической компоненты используют органическое вяжущее, нагретое преимущественно до 140-150°C.
7. Способ по п.3, отличающийся тем, что для приготовления смеси используют серу в порошкообразном, или в жидком, или в гранулированном состоянии, преимущественно, в количестве 3-6% от массы минеральных каменных ингредиентов, а в качестве органического вяжущего используют нефтяной битум, преимущественно, в количестве 5-8% от массы упомянутых каменных ингредиентов.